(57)【要約】【課題】環境に悪影響を与える物質を含有せず、耐熱性に優れることに加え、硬化特性に優れると共に、従来のものに比べて硬化物のクッラクやボイドが大幅に改善された耐熱性樹脂組成物とその製造方法及びそれを用いた成形品を提供する。【解決手段】（Ａ）特定のビスマレイミド化合物、（Ｂ）１分子中にアミノ基とフェノール性水酸基とを有するアミノフェノール類及び（Ｃ）エポキシ樹脂を必須成分として含み、揮発成分の含有量が０．３質量％未満であることを特徴とする耐熱性樹脂組成物とその製造方法及びそれを用いた成形品である。【選択図】なし【特許請求の範囲】
【請求項１】
（Ａ）下記化学式で示されるビスマレイミド化合物、（Ｂ）１分子中にアミノ基とフェノール性水酸基とを有するアミノフェノール類及び（Ｃ）エポキシ樹脂を必須成分として含み、揮発成分の含有量が０．３質量％未満であることを特徴とする耐熱性樹脂組成物。
【化１】
2011126999.tif 000006
［式中、Ｒ1は少なくとも２個の炭素原子を含む２価の基を示す。］
【請求項２】
（Ａ）ビスマレイミド化合物を１１５〜１５０℃で加熱脱気処理することにより、揮発成分を０．３質量％未満にしたものであることを特徴とする請求項１に記載の耐熱性樹脂組成物。
【請求項３】
（Ａ）ビスマレイミド化合物成分と（Ｂ）アミノフェノール類とを１５０〜２００℃、８０ｈＰａ以下で加熱溶融混練したのち、（Ｃ）エポキシ樹脂を添加し混練することにより、揮発成分を０．３質量％未満にしたものであることを特徴とする請求項１又は２に記載の耐熱性樹脂組成物。
【請求項４】
請求項１〜３のいずれかに記載の耐熱性樹脂組成物を成形してなることを特徴とする成形品。
【請求項５】
（Ａ）下記化学式で示されるビスマレイミド化合物、（Ｂ）１分子中にアミノ基とフェノール性水酸基とを有するアミノフェノール類及び（Ｃ）エポキシ樹脂を必須成分として含み、揮発成分の含有量が０．３質量％未満である樹脂組成物の製造方法であって、下記（ａ）、（ｂ）及び（ｃ）の少なくとも一つの処理を施すことを特徴とする耐熱性樹脂組成物の製造方法。
（ａ）  前記（Ａ）成分を１１５〜１５０℃で加熱脱気処理する。
（ｂ）  前記（Ａ）成分と（Ｂ）成分とを混練したのち、前記（Ｃ）成分を添加し、混練する方法において、（Ａ）成分と（Ｂ）成分とを１５０〜２００℃、８０ｈＰａ以下で加熱溶融混練する。
（ｃ）  前記（Ａ）成分、（Ｂ）成分及び（Ｃ）成分を含む樹脂組成物を、１５０〜２００℃、８０ｈＰａ以下で加熱溶融混練する。
【化２】
2011126999.tif 000007
［式中、Ｒ1は少なくとも２個の炭素原子を含む２価の基を示す。］
【発明の詳細な説明】
【技術分野】
【０００１】
本発明は、４，４’−ジアミノジフェニルメタンを含まず環境への悪影響が少なく、良好な硬化特性を有し、かつ、その硬化物が高度の耐熱性を有し、接着性、機械的特性も良好で硬化物のクッラクやボイドが大幅に改善された耐熱性樹脂組成物であって、例えば成形材料、砥石、ブレーキ、圧粉磁心等だけでなく精密機械の構成材料として好適な耐熱性樹脂組成物、その製造方法及びそれを用いた成形品に関する。
【背景技術】
【０００２】
従来からビスマレイミドと芳香族ジアミンとの反応により耐熱性樹脂組成物が得られている（例えば、特許文献１参照）。このような耐熱性樹脂組成物は、一般に硬化物の電気的、機械的特性、耐熱性が良好であるため、自動車部品、電子電気部品、機械部品等の広範囲の分野に利用されている。また、このような耐熱性樹脂組成物は摺動性に優れることから、機構部品の製造にも多用され、接着性にも優れることから接着剤として使用されている。
しかしながら、耐熱性樹脂組成物を用いて成形加工を行う際に、クッラクやボイドが発生してしまい、精密機械には使用できないという欠点があるため、これらの向上が要求されている。
【０００３】
また、耐熱性樹脂組成物には、環境への配慮から４，４’−ジアミノジフェニルメタン（ＤＤＭ）を用いないことが求められている。４，４’−ジアミノジフェニルメタンは環境に悪影響を与える物質であり、耐熱性樹脂組成物の製造時のみならず、その成形時及び成形品の使用時における環境及び人体への影響が懸念されている。
一方、本発明者らは、４，４’−ジアミノジフェニルメタンを用いることなく耐熱性を向上させるため、特定のポリイミドを導入した樹脂組成物を提案している（特許文献２参照）。
【先行技術文献】
【特許文献】
【０００４】
【特許文献１】特公昭４６−２３２５０号公報
【特許文献２】特開２００５−８２６２８号公報
【発明の概要】
【発明が解決しようとする課題】
【０００５】
上述のとおり、環境への配慮から４，４’−ジアミノジフェニルメタン等を用いない耐熱性樹脂組成物を精密機械分野へ利用すること、加えて該耐熱性樹脂組成物を用いて成形加工を行っても、クッラクやボイドが発生せず、精密機械に使用できる程度の、これらの向上が求められている。
【０００６】
本発明は上述した状況に鑑みなされたものであって、環境に悪影響を与える物質を含有せず、耐熱性に優れることに加え、硬化特性に優れると共に、従来のものに比べて硬化物のクッラクやボイドが大幅に改善された耐熱性樹脂組成物とその製造方法及びそれを用いた成形品を提供することを目的とするものである。
【課題を解決するための手段】
【０００７】
本発明者らは、鋭意検討を進めた結果、（Ａ）特定の化学式で表されるビスマレイミド化合物、（Ｂ）特定のアミノフェノール類及び（Ｃ）エポキシ樹脂を必須成分とし、有機溶剤等の揮発成分の含有量が０．３質量％未満である耐熱性樹脂組成物により、上記目的を達成できることを見出し、本発明を完成した。
すなわち、本発明は、下記の耐熱性樹脂組成物とその製造方法及びそれを用いた成形品を提供する。
【０００８】
１．（Ａ）下記化学式で示されるビスマレイミド化合物、（Ｂ）１分子中にアミノ基とフェノール性水酸基とを有するアミノフェノール類及び（Ｃ）エポキシ樹脂を必須成分として含み、揮発成分の含有量が０．３質量％未満であることを特徴とする耐熱性樹脂組成物。
【０００９】
【化１】
2011126999.tif 000002
【００１０】
［式中、Ｒ1は少なくとも２個の炭素原子を含む２価の基を示す。］
２．（Ａ）ビスマレイミド化合物を１１５〜１５０℃で加熱脱気処理することにより、揮発成分を０．３質量％未満にしたものであることを特徴とする上記１に記載の耐熱性樹脂組成物。
３．（Ａ）ビスマレイミド化合物成分と（Ｂ）アミノフェノール類とを１５０〜２００℃、８０ｈＰａ以下で加熱溶融混練したのち、（Ｃ）エポキシ樹脂を添加し混練することにより、揮発成分を０．３質量％未満にしたものであることを特徴とする上記１又は２に記載の耐熱性樹脂組成物。
４．上記１〜３のいずれかに記載の耐熱性樹脂組成物を成形してなることを特徴とする成形品。
５．（Ａ）下記化学式で示されるビスマレイミド化合物、（Ｂ）１分子中にアミノ基とフェノール性水酸基とを有するアミノフェノール類及び（Ｃ）エポキシ樹脂を必須成分として含み、揮発成分の含有量が０．３質量％未満である樹脂組成物の製造方法であって、下記（ａ）、（ｂ）及び（ｃ）の少なくとも一つの処理を施すことを特徴とする耐熱性樹脂組成物の製造方法。
（ａ）  前記（Ａ）成分を１１５〜１５０℃で加熱脱気処理する。
（ｂ）  前記（Ａ）成分と（Ｂ）成分とを混練したのち、前記（Ｃ）成分を添加し、混練する方法において、（Ａ）成分と（Ｂ）成分とを１５０〜２００℃、８０ｈＰａ以下で加熱溶融混練する。
（ｃ）  前記（Ａ）成分、（Ｂ）成分及び（Ｃ）成分を含む樹脂組成物を、１５０〜２００℃、８０ｈＰａ以下で加熱溶融混練する。
【００１１】
【化２】
2011126999.tif 000003
【００１２】
［式中、Ｒ1は少なくとも２個の炭素原子を含む２価の基を示す。］
【発明の効果】
【００１３】
本発明は、４，４’−ジアミノジフェニルメタン等の環境に悪影響を与える物質を含有せず、（Ａ）特定の化学式で表されるビスマレイミド化合物、（Ｂ）特定のアミノフェノール類及び（Ｃ）エポキシ樹脂を必須成分とし、揮発成分である有機溶剤等の含有量を０．３質量％未満とすることにより、環境への悪影響が極めて少なく、耐熱性に優れることに加え、硬化特性に優れると共に、従来のものに比べて硬化物のクッラクやボイドが大幅に改善された耐熱性樹脂組成物、その製造方法及びそれを用いた成形品を提供することができる。
【発明を実施するための形態】
【００１４】
［耐熱性樹脂組成物］
本発明の耐熱性樹脂組成物は、（Ａ）特定の式で表されるビスマレイミド化合物〔以下、単に（Ａ）ビスマレイミド化合物と称す〕、（Ｂ）１分子中にアミノ基とフェノール性水酸基とを有するアミノフェノール類〔以下、単に（Ｂ）アミノフェノール類と称す〕及び（Ｃ）エポキシ樹脂を必須成分とするものである。
【００１５】
（Ａ）ビスマレイミド化合物
（Ａ）ビスマレイミド化合物は下記化学式で示されるものである。
【００１６】
【化３】
2011126999.tif 000004
【００１７】
上記化学式中、Ｒ1は少なくとも２個の炭素原子を含む２価の基を示す。
（Ａ）ビスマレイミド化合物としては、例えばＮ，Ｎ’−３，３’−ジフェニルメタンビスマレイミド、Ｎ，Ｎ’−４，４’−ジフェニルメタンビスマレイミド、Ｎ，Ｎ’−３，３’−ジフェニルエーテルビスマレイミド、Ｎ，Ｎ’−４，４’−ジフェニルエーテルビスマレイミド、Ｎ，Ｎ’−パラフェニレンビスマレイミド、Ｎ，Ｎ’−メタフェニレンビスマレイミド、Ｎ，Ｎ’−（２−メチルメタフェニレン）ビスマレイミド、Ｎ，Ｎ’−（３，３’−ジメチルジフェニルメタン）ビスマレイミド及びＮ，Ｎ’−（３，３’−ジフェニルスルフォン）ビスマレイミド等が挙げられる。これらは１種を単独で用いてもよく、２種以上を組み合わせて用いてもよい。
【００１８】
本発明における（Ａ）ビスマレイミド化合物は、芳香族ジアミンと無水マレイン酸とを反応させることによって製造することができる。このとき溶剤としてカルボン酸又は芳香族系の有機物を使用するが、本発明の耐熱性樹脂組成物を用いた製品中にこれらの有機溶剤が残留すると成形品のクラック、ボイドが発生しやすくなることがわかった。そのため、本発明の耐熱性樹脂組成物は、後述の方法により上記有機溶剤等の揮発成分の含有量を０．３質量％未満とすることを要する。
本発明の耐熱性樹脂組成物においては、（Ａ）成分は１１５〜１５０℃で加熱脱気処理したものであることが好ましい。
【００１９】
（Ｂ）アミノフェノール類
（Ｂ）アミノフェノール類は、硬化剤としての役割を有するものであり、主として（Ａ）ビスマレイミド化合物や（Ｃ）エポキシ樹脂を硬化させるために加えられるものである。
（Ｂ）アミノフェノール類は、１分子中に第１級アミノ基とフェノール性水酸基とを有するものであり、例えばオルトアミノフェノール、メタアミノフェノール、パラアミノフェノール、２−（４−アミノフェニル）−２−（４’−ヒドロキシフェニル）プロパン、２−アミノ−４−クロロフェノール及び２−アミノ−４−クレゾール等が挙げられる。これらは１種を単独で用いてもよく、２種以上を組み合わせて用いてもよい。
【００２０】
（Ｃ）エポキシ樹脂
（Ｃ）エポキシ樹脂は、主として耐熱性樹脂組成物の接着性を向上させるために加えられる。（Ｃ）エポキシ樹脂は特に制限されるものではなく、一般に知られているものを広く使用することができる。
（Ｃ）エポキシ樹脂としては、例えばフェノール又はアルキルフェノール類とヒドロキシベンズアルデヒドとの縮合物をエポキシ化することによって得られるエポキシ樹脂、フェノールノボラック型エポキシ樹脂、クレゾールノボラック型エポキシ樹脂、ナフトールのノボラック型エポキシ樹脂、ビスフェノールＡのノボラック型エポキシ樹脂、ビスフェノールＡのグリシジルエーテル、テトラ（ヒドロキシフェニル）アルカンのエポキシ化物及びビスヒドロキシビフェニル系エポキシ樹脂等が挙げられる。これらは１種を単独で用いてもよく、２種以上を組み合わせて用いてもよい。
【００２１】
（Ｃ）エポキシ樹脂は、良好な反応性、成形性等を得るために、分子量が１０００〜３０００程度の固形エポキシ樹脂が好ましい。このようなものとしては、例えばビスフェノールＡ型エポキシ樹脂のエピコート１０００シリーズ（ジャパンエポキシレジン株式会社製、商品名）等が挙げられる。この（Ｃ）エポキシ樹脂は、１種を単独で用いてもよく、２種以上を組み合わせて用いてもよい。
【００２２】
（含有量）
（Ａ）ビスマレイミド化合物、（Ｂ）アミノフェノール類及び（Ｃ）エポキシ樹脂の含有割合は、これら（Ａ）〜（Ｃ）成分の合計量１００質量％のうち、（Ｂ）成分の含有量を５〜２０質量％、（Ｃ）成分の含有量を５〜２０質量％とすることが好ましい。
（Ｂ）成分の含有量が５質量％以上であれば反応性が良好であり、硬化特性が向上し、２０質量％以下であれば組成物の粘度が増加し過ぎず成形性が良好なものとなり、硬化物の機械的特性及び耐熱性も良好なものとなる。
また、（Ｃ）成分の含有量が５質量％以上であれば反応性が良好であり、硬化特性が向上し、２０質量％以下であれば組成物の粘度が増加し過ぎず成形性が良好なものとなり、硬化物の機械的特性及び耐熱性も良好なものとなる。
【００２３】
さらに、（Ａ）成分及び（Ｂ）成分の含有量が、（Ｂ）アミノフェノール類のアミノ基数と（Ａ）ビスマレイミド化合物の不飽和結合数との比〔（Ｂ）アミノフェノール類のアミノ基数／（Ａ）ビスマレイミド化合物の不飽和結合数〕が、０．１〜０．５となるように調整することがより好ましい。この比が０．１以上であれば硬化反応が十分に進行し、０．５以下であれば硬化物の物性、特に耐熱性が低下することなく好ましい。
【００２４】
（硬化促進剤）
上記（Ａ）〜（Ｃ）成分の他に、本発明の耐熱性樹脂組成物に速やかな硬化性を付与させるため、硬化促進剤を含有させることが好ましい。
使用することができる硬化促進剤としては、熱硬化性樹脂組成物を硬化させるために一般に用いられているものであれば特に制限されるものではなく、例えばトリメチルホスフィン、トリエチルホスフィン、トリブチルホスフィン、トリフェニルホスフィン、トリ（ｐ−メチルフェニル）ホスフィン、トリ（ノニルフェニルホスフィン）、メチルジフェニルホスフィン、ジブチルフェニルホスフィン、トリシクロヘキシルホスフィン、１，２−ビス（ジフェニルホスフィノ）エタン及びビス（ジフェニルホスフィノ）メタン等の有機ホスフィン化合物；２−メチルイミダゾール、２，４−ジメチルイミダゾール、２−エチル−４−メチルイミダゾール、２−フェニルイミダゾール、２−フェニル−４−メチルイミダゾール及び２−ヘプタデシルイミダゾール等のイミダゾール化合物又はその誘導体；ＤＢＵ（１，８−ジアザビシクロ[５，４，０]ウンデンセン−７）又はそのフェノール塩等が挙げられる。これらは１種を単独で用いてもよく、２種以上を組み合わせて用いてもよい。
【００２５】
硬化促進剤の含有量は、硬化促進剤の種類によって触媒活性が異なるため一概にその好適量を決めることはできないが、（Ａ）〜（Ｃ）成分の合計量１００質量部に対して、０．１〜５質量部であることが好ましい。０．１質量部以上であれば硬化特性の向上が発現でき、５質量部以下であれば流動性及び製造性が低下することなく、また硬化物の耐熱性も低下しない。
【００２６】
（添加剤）
本発明の耐熱性樹脂組成物は、本発明の目的に反しない限度において、他の熱硬化性樹脂、熱可塑性樹脂、粒子状もしくは繊維状の有機又は無機充填材、離型剤、着色剤、カップリング剤等を添加してもよい。
他の熱硬化性樹脂としては、例えば耐熱性の高いポリアミドイミド等、離型剤としては合成ワックス、天然ワックス、エステル類、直鎖脂肪酸の金属塩、酸アミド類、パラフィン類等、着色剤としてはカーボンブラック等が挙げられる。
【００２７】
また、粒子状もしくは繊維状の有機又は無機充填材は硬化物の機械的特性等を向上させるために加えられ、例えば四フッ化エチレン重合体等の有機充填材、シリカ、マイカ、金属酸化物、ダイヤモンド、グラファイト及びカーボン等の無機充填材が挙げられる。
粒子状もしくは繊維状の有機又は無機充填材を添加する場合、（Ａ）〜（Ｃ）成分の合計量１００質量部に対して、１００質量部以上添加することが好ましい。粒子状もしくは繊維状の有機又は無機充填材を１００質量部以上添加することで、本発明の耐熱性樹脂組成物の硬化特性を向上させ、成形性をさらに向上させることができる。
【００２８】
［耐熱性樹脂組成物の製造方法］
本発明の耐熱性樹脂組成物の製造方法は、（Ａ）前記化学式で示されるビスマレイミド化合物、（Ｂ）１分子中にアミノ基とフェノール性水酸基とを有するアミノフェノール類及び（Ｃ）エポキシ樹脂を必須成分として含み、揮発成分の含有量が０．３質量％未満である樹脂組成物の製造方法であって、下記（ａ）、（ｂ）及び（ｃ）の少なくとも一つの処理を施すことを特徴とする。
（ａ）  前記（Ａ）成分を１１５〜１５０℃で加熱脱気処理する。
（ｂ）  前記（Ａ）成分と（Ｂ）成分とを混練したのち、前記（Ｃ）成分を添加し、混練する方法において、（Ａ）成分と（Ｂ）成分とを１５０〜２００℃、８０ｈＰａ以下で加熱溶融混練する。
（ｃ）  前記（Ａ）成分、（Ｂ）成分及び（Ｃ）成分を含む樹脂組成物を、１５０〜２００℃、８０ｈＰａ以下で加熱溶融混練する。
【００２９】
具体的には、（Ａ）ビスマレイミド化合物（例えば、平均粒径２〜２００μｍの粉末）、（Ｂ）アミノフェノール類（例えば、平均粒径２〜２００μｍの粉末）及び（Ｃ）エポキシ樹脂（例えば、平均粒径２〜２００μｍの粉末）を用意し、
（ａ）  （Ａ）成分を９０〜１１０ｋＰａ程度の圧力下、１１５〜１５０℃で加熱脱気処理してもよいし、
（ｂ）  （Ａ）成分と（Ｂ）成分とを１５０〜２００℃、８０ｈＰａ以下で均一に混合して、熱ロール又はニーダー等により加熱溶融混合処理を行ってもよく、
（ｃ）  （Ａ）〜（Ｃ）成分を１５０〜２００℃、８０ｈＰａ以下で均一に混合して、熱ロール又はニーダー等により加熱溶融混練処理を行ってもよい。
あるいは、上記（ａ）〜（ｃ）の処理を二つ以上組み合わせて行ってもよく、特に上記（ａ）と（ｂ）とを組み合わせて行うことが好ましい。
上記のような処理を施したのち、冷却固化させ適当な大きさに粉砕することにより、揮発成分が０．３質量％未満である耐熱性樹脂組成物を製造する。
【００３０】
［成形品］
前述した製造方法により製造された本発明の耐熱性樹脂組成物は、例えば低圧トランスファー、射出成形、圧縮成形等の成形方法を用いて成形品を製造するために用いることができる。また、成形は成形温度約２００〜２３０℃で行うことができる。
本発明の耐熱性樹脂組成物は４，４’−ジアミノジフェニルメタン等を含まないため環境への悪影響が少なく、硬化特性に優れ、硬化物の特性、特に耐熱性に優れており、さらに成形時のクッラクやボイドが少ないため、例えば成形材料、砥石、ブレーキ、圧粉磁心等の電気・電子分野、自動車分野における各種精密部品の構成材料として好適に用いることができ、接着剤としても用いることができる。
【実施例】
【００３１】
実施例により本発明を説明する。なお、本発明はこれらの実施例により限定されるものではない。
以下に示す実施例１〜６、比較例１〜３は、樹脂組成は変わらず、実施例１と実施例２とは、（Ａ）ビスマレイミドの製造元（製造に使用した溶媒）が異なり、実施例１，３〜６及び比較例１〜３はそれぞれ製造工程が異なる。
【００３２】
［実施例１］
（Ａ）ビスマレイミド（Ａ社製）７８．３質量％、（Ｂ）メタアミノフェノール（商品名、住友化学工業株式会社製）７．４質量％、（Ｃ）エピコート１００４（商品名、ビスフェノールＡ型エポキシ樹脂、ジャパンエポキシレジン株式会社製、分子量  約１６５０）５．６質量％、（Ｃ）エピコート１００７（商品名、ビスフェノールＡ型エポキシ樹脂、ジャパンエポキシレジン株式会社製、分子量  約２９００）８．７質量％を用い、
１４０℃、１時間で（Ａ）Ａ社製のビスマレイミドを脱気処理し、加熱ニーダーにより上記（Ａ）成分及び（Ｂ）成分を１７０℃、８０ｈＰａ以下で加熱溶融混合処理した後、（Ｃ）成分を添加して加熱溶融混合処理し、冷却固化させ所定の大きさに粉砕し、耐熱性樹脂組成物を得た。
なお、Ａ社製のビスマレイミドは、酢酸を溶媒として製造されたものである。
【００３３】
［実施例２］
（Ａ）ビスマレイミド（Ｂ社製）７８．３質量％、（Ｂ）メタアミノフェノール（商品名、住友化学工業株式会社製）７．４質量％、（Ｃ）エピコート１００４（商品名、ビスフェノールＡ型エポキシ樹脂、ジャパンエポキシレジン株式会社製、分子量  約１６５０）５．６質量％、（Ｃ）エピコート１００７（商品名、ビスフェノールＡ型エポキシ樹脂、ジャパンエポキシレジン株式会社製、分子量  約２９００）８．７質量％を用い、
１４０℃、１時間で（Ａ）Ｂ社製のビスマレイミドを脱気処理し、加熱ニーダーにより上記（Ａ）成分及び（Ｂ）成分を１７０℃、８０ｈＰａ以下で加熱溶融混合処理した後、（Ｃ）成分を添加して加熱溶融混合処理し、冷却固化させ所定の大きさに粉砕し、耐熱性樹脂組成物を得た。
なお、Ｂ社製のビスマレイミドは、キシレンを溶媒として製造されたものである。
【００３４】
［実施例３］
実施例１で使用した（Ａ）〜（Ｃ）成分と同様の樹脂組成により、
１４０℃、１時間で（Ａ）Ａ社製のビスマレイミドを脱気処理し、加熱ニーダーにより上記（Ａ）成分及び（Ｂ）成分を１５０℃、８０ｈＰａ以下で加熱溶融混合処理した後、（Ｃ）成分を添加して加熱溶融混合処理し、冷却固化させ所定の大きさに粉砕し、耐熱性樹脂組成物を得た。
【００３５】
［実施例４］
実施例１で使用した（Ａ）〜（Ｃ）成分と同様の樹脂組成により、
１４０℃、１時間で（Ａ）Ａ社製のビスマレイミドを脱気処理し、加熱ニーダーにより上記（Ａ）成分及び（Ｂ）成分を１９０℃、８０ｈＰａ以下で加熱溶融混合処理した後、（Ｃ）成分を添加して加熱溶融混合処理し、冷却固化させ所定の大きさに粉砕し、耐熱性樹脂組成物を得た。
【００３６】
［実施例５］
実施例１で使用した（Ａ）〜（Ｃ）成分と同様の樹脂組成により、
１４０℃、１時間で（Ａ）Ａ社製のビスマレイミドを脱気処理し、加熱ニーダーにより上記（Ａ）成分及び（Ｂ）成分を１３０℃、大気中で加熱溶融混合処理した後、（Ｃ）成分を添加して加熱溶融混合処理し、冷却固化させ所定の大きさに粉砕し、耐熱性樹脂組成物を得た。
【００３７】
［実施例６］
実施例１で使用した（Ａ）〜（Ｃ）成分と同様の樹脂組成により、
加熱ニーダーにより（Ａ）Ａ社製のビスマレイミド及び（Ｂ）成分を１７０℃、８０ｈＰａ以下で加熱溶融混合処理した後、（Ｃ）成分を添加して加熱溶融混合処理し、冷却固化させ所定の大きさに粉砕し、耐熱性樹脂組成物を得た。
【００３８】
［比較例１］
実施例１で（Ａ）ビスマレイミドの脱気処理をせず、加熱溶融混合処理を１３０℃、大気圧下で行ったほかは、同様にして樹脂組成物を得た。
【００３９】
［比較例２］
実施例１で使用した（Ａ）〜（Ｃ）成分と同様の樹脂組成により、
１１０℃、１時間で（Ａ）Ａ社製のビスマレイミドを脱気処理し、加熱ニーダーにより上記（Ａ）成分及び（Ｂ）成分を１３０℃、大気中で加熱溶融混合処理した後、（Ｃ）成分を添加して加熱溶融混合処理し、冷却固化させ所定の大きさに粉砕し、樹脂組成物を得た。
【００４０】
［比較例３］
実施例１で使用した（Ａ）〜（Ｃ）成分と同様の樹脂組成により、
加熱ニーダーにより（Ａ）Ａ社製のビスマレイミド及び（Ｂ）成分を１３０℃、８０ｈＰａ以下で加熱溶融混合処理した後、（Ｃ）成分を添加して加熱溶融混合処理し、冷却固化させ所定の大きさに粉砕し、樹脂組成物を得た。
【００４１】
［評価方法］
次に、実施例１〜６、比較例１〜３の樹脂組成物について、ゲルタイム、揮発成分を測定すると共に、それらの硬化物について耐熱性の評価として抗折強度、５％質量減少温度、ボイド数、クラック数を測定し評価した。測定方法は下記のとおりであり、結果を表１に示す。
【００４２】
（ゲルタイムの測定）
２００℃に保たれた熱板状で一定量の樹脂組成物を直径４〜５ｃｍの円上に広げ、一定速度で練り合わせたときの樹脂組成物が増粘し最終的に粘りのなくなった時間を測定した。
（抗折強度の測定）
樹脂組成物を６０ｍｍ×１０ｍｍ×５ｍｍの大きさに成形（圧力８００Ｎ／ｍｍ2）し、この成形品を温度３５０℃、３０分間空気中で焼成し、試験片を作製した。この試験片を用い、ＪＩＳＫ６９１１に準拠して行った。
（５％質量減少温度、揮発成分の測定）
ＴＧ−ＤＴＡ（セイコーインスルメンツ社製）を用い、昇温速度１０℃／分で、上記と同様に作製した試験片を用い測定した。５％質量減少温度の測定は、質量減少が５％となる温度を測定し、揮発成分の測定は、１７０℃における質量減少の値を測定した。
（ボイド数、クラック数の測定）
樹脂組成物を直径５０ｍｍ、厚さ４ｍｍに成形（圧力８００Ｎ／ｍｍ2）し、この成形品を温度３５０℃、３０分間空気中で焼成し、試験片を作製した。この試験片の円面を研磨し、５０μｍ以上のボイド数を測定した。クラック数は、５ｍｍ以上のクラック数を測定した。なお、ボイドの数は５個以下が好ましく、クラック数は０個のものが好ましい。
【００４３】
【表１】
2011126999.tif 000005
【００４４】
表１から、実施例の樹脂組成物は、比較例の樹脂組成物に比べ、抗折強度、耐熱性を損なうことなく、また、ビスマレイミド化合物の製造方法に依存することなく揮発成分、ボイド数、クッラク数が減少することがわかる。
【産業上の利用可能性】
【００４５】
本発明の耐熱性樹脂組成物は、４，４’−ジアミノジフェニルメタン等を含まないため環境への悪影響が少なく、良好な硬化特性を有し、また、その硬化物が高度の耐熱性を有し、機械的特性も良好であり、成形時のボイド数やクッラク数が少ないことから、例えば成形材料、砥石、ブレーキ、圧粉磁心等だけでなく精密機器への構成材料として好適である。